НЕЙТРАЛИЗОВАННАЯ СОПОЛИМЕРНАЯ КРОШКА И СПОСОБЫ ЕЕ ПОЛУЧЕНИЯ

1. Сополимерная крошка, где сополимер получен сополимеризацией пара-фенилендиамина, 5(6)-амино-2-(п-аминофенил)бензимидазола и терефталоилдихлорида, имеющего характеристическую вязкость не менее 3 дл/г и содержание титруемой кислоты менее 0,4 моль/кг.
2. Сополимер по п. 1, имеющий содержание титруемой кислоты менее 0,1 моль/кг.
3. Сополимер по п. 1, имеющий содержание титруемой кислоты менее 0,05 моль/кг.
4. Сополимер по п.1, имеющий молярное отношение 5(6)-амино-2-(п-аминофенил)бензимидазола к пара-фенилендиамину, равное от 30/70 до 85/15.
5. Сополимер по п. 4, где отношение составляет от 45/55 до 85/15.
6. Сополимер по п.1, где указанный сополимер имеет характеристическую вязкость не менее 4 дл/г при 25°C.
7. Сополимер по п. 6, где указанный сополимер имеет характеристическую вязкость не менее 5 дл/г при 25°C.
8. Способ, включающий стадии:
а) обеспечения сополимерной крошки, где сополимер получен сополимеризацией пара-фенилендиамина, 5(6)-амино-2-(п-аминофенил)бензимидазола и терефталоилдихлорида, причем сополимерная крошка содержит побочный продукт или примесь в виде кислоты;
b) взаимодействия сополимерной крошки с основанием с образованием соли указанной кислоты; и
с) удаление по меньшей мере части указанной соли с образованием частиц нейтрализованного сополимера,
где основание взаимодействует с сополимерной крошкой в течение периода времени, достаточного для обеспечения полимера, имеющего содержание титруемой кислоты менее 0,4 моль/кг; и
где частицы нейтрализованного сополимера имеют характеристическую вязкость не менее 3 дл/г.
9. Способ по п. 8, где перед стадией b) сополимерную крошку предварительно промывают в водной среде.
10. Способ по п.8, дополнительно включающий:
d) получение пригодного для прядения раствора на основе частиц нейтрализованного сополимера в кислотном растворителе.
11. Способ по п. 10, где кислотный растворитель представляет собой серную кислоту.
12. Способ по п.10, дополнительно включающий:
е) прядения элементарной нити из раствора.
13. Способ по п.8, где указанный сополимер имеет характеристическую вязкость не менее примерно 5 дл/г при 25°C.
14. Способ формирования арамидной пряжи, включающий растворение крошки на основе сополимера, полученного сополимеризацией пара-фенилендиамина, 5(6)-амино-2-(п-аминофенил)бензимидазола и терефталоилдихлорида в серной кислоте с получением прядильного раствора, где производят нейтрализацию сополимерной крошки перед получением указанного прядильного раствора, причем указанный сополимер имеет характеристическую вязкость не менее 3 дл/г и содержание титруемой кислоты менее 0,4 моль/кг.
15. Способ по п. 14, где молярное отношение 5(6)-амино-2-(п-аминофенил)бензимидазола к пара-фенилендиамину составляет от 30/70 до 85/15.
16. Сополимер по п. 15, где отношение составляет от 45/55 до 85/15.
17. Способ по п. 14, где указанная серная кислота имеет концентрацию не ниже 100%.
18. Способ по п.14, дополнительно включающий прядение из указанного прядильного раствора через фильеру для формования одной или нескольких элементарных нитей.
19. Способ по п.14, где указанный сополимер имеет характеристическую вязкость не менее примерно 5 дл/г при 25°C.
20. Пряжа, изготовленная способом по любому из пп. 14-19.